표 1 의 나타난 각 구성 성분 의 조성 에 산화 방지 제 , 열 안정제 를 첨가 하 여 통상 의 혼합기 에서 혼합 하 고 L / D = 35 , Φ = 45 mm 인 이축 압출기 를 이용 하 여 압출 한 후 , 압출 물 을 펠 렛 형태 로 제조 하 였 다 . 제조 된 펠 렛 은 사출 성 형 을 하 기 전 에 80 ℃ 에서 5 시간 이상 건조 하 였 다 . 물성 측정 을 위한 시편 은 사출 온도 250 ℃ 에서 10 oz 사출기 를 이용 하 여 제조 하 였 고 , 광택 측정 을 위한 시편 은 사출 온도 240 ℃ 에서 역시 10 oz 사출기 를 이용 하 여 제조 하 였 다 .